(57)【要約】【課題】　繰り返しプリントを行ってもカブリが発生せず、黒点、ホワイトスポットおよびハーフトーンの白すじのない良好な画像を形成することができ、帯電量が安定で、低温低湿での帯電量上昇が無く、現像剤の寿命が長く、保存性が良好で、外添剤の離脱が無く、高転写性でクリーナーレスプロセスへの高い適合性を有する静電荷像現像用トナーおよび該静電荷像現像用トナーを用いた画像形成方法を提供することである。【解決手段】　少なくとも樹脂と着色剤と２種以上の金属元素を含む金属酸化物粒子を含有する静電荷像現像用トナーにおいて、該金属酸化物粒子がドメイン・マトリクス構造を有するものを含み、前記マトリクスがアモルファスであり、ドメインが結晶を有することを特徴とする静電荷像現像用トナー。【選択図】　　　　なし【特許請求の範囲】
【請求項１】
少なくとも樹脂と着色剤と２種以上の金属元素を含む金属酸化物粒子を含有する静電荷像現像用トナーにおいて、該金属酸化物粒子がドメイン・マトリクス構造を有するものを含み、前記マトリクスがアモルファスであり、ドメインが結晶を有することを特徴とする静電荷像現像用トナー。
【請求項２】
前記金属酸化物粒子のマトリクスがシリカであることを特徴とする請求項１に記載の静電荷像現像用トナー。
【請求項３】
前記ドメインがチタン化合物からなることを特徴とする請求項１に記載の静電荷像現像用トナー。
【請求項４】
前記ドメインがアルミニウム化合物からなることを特徴とする請求項１に記載の静電荷像現像用トナー。
【請求項５】
前記ドメインがジルコニウム化合物からなることを特徴とする請求項１に記載の静電荷像現像用トナー。
【請求項６】
前記金属酸化物粒子の個数基準の平均一次粒子径が１０〜３００ｎｍの範囲であり、前記ドメインの個数基準の平均フェレ水平径が１〜６０ｎｍの範囲であることを特徴とする請求項１に記載の静電荷像現像用トナー。
【請求項７】
前記静電荷像現像用トナーを構成するトナー粒子の中で、角がないトナー粒子の割合が５０個数％以上であり、個数粒度分布における個数変動係数が２７％以下であることを特徴とする請求項１に記載の静電荷像現像用トナー。
【請求項８】
前記静電荷像現像用トナーが、互いに異なる樹脂組成物によってカプセル化されているかまたは表面修飾されていることを特徴とする請求項１に記載の静電荷像現像用トナー。
【請求項９】
画像形成支持体上に、静電荷像現像用トナーからなるトナー画像を形成し、該トナー画像を加熱部材と加圧部材の間を通過させて画像形成支持体上に定着する工程を含む画像形成方法において、該静電荷像現像用トナーが請求項１に記載の静電荷像現像用トナーであることを特徴とする画像形成方法。
【発明の詳細な説明】
【技術分野】
【０００１】
　本発明は、静電潜像現像用トナーおよび該静電潜像現像用トナーを用いた画像形成方法に関するものである。
【背景技術】
【０００２】
　従来、静電荷像現像用トナーを用いた電子写真方式の画像形成方法としては簡便さの観点より磁気ブラシ等を用いた乾式現像方式が一般に用いられている。また、電子写真方式の技術分野では、装置が小型で、高速の画像形成が可能で、しかも画像品位の高いカラープリンタの開発競争が激化している。
【０００３】
　カラープリンタの小型化を実現する技術として、例えば転写装置をシンプル、且つコンパクトに設計しつつ、帯電や現像バイアスを工夫することで、クリーナーユニットを取り除くことを可能にした、いわゆる、クリーナーレスプロセスが挙げられる（例えば、特許文献１参照。）。
【０００４】
　上記の装置上の課題に対して、その代表例として重合法により作製した重合トナーを用いた画像形成方法が挙げられ、小粒径でシャープな粒度分布および形状分布を有する重合トナーを用いて画像形成すると細線再現性に優れた高画質のトナー画像が得られることから注目されている（例えば、特許文献２参照。）。
【０００５】
　また、重合トナーでは、トナー粒子の電荷がそろっているので高い転写性が得られ、クリーナレスプロセスへの適合性を有していることから装置の小型化を達成する上で有利である。
【０００６】
　クリーナーレスという観点からも、あわせて比較的粒径の大きな外添剤（平均一次粒子径が３００ｎｍ程度まで大きい大粒径の外添剤）を採用するメーカーが増えている（例えば、特許文献３参照。）。大粒径の外添剤を使用する目的は、現像を安定させると共に高い転写性を発揮させるためである。
【０００７】
　そこで、上記の重合トナーと大粒径外添剤という、各々トナー転写性を向上させる技術を組み合わる技術が開示されているが、重合トナーに従来公知の大粒径外添剤を加えるとトナー粒子表面へ大粒径外添剤の付着・固着強度が弱く、トナー粒子表面から大粒径外添剤が離脱しやすいという問題点があった（例えば、特許文献４参照。）。
【０００８】
　その理由として、重合法で作製したトナー粒子は、粒子表面に角がないものが多いため、物理的に外添剤を強くトラップできないためと考えられている。
【０００９】
　また、トナー粒子から外添剤が離脱することによる問題点としては、下記のようなものが挙げられる。
【００１０】
　（ａ）例えば、二成分現像剤の場合、離脱した外添剤が、キャリアや摩擦帯電付与部材を設置した現像ローラ表面に外添剤が移行し、それらが汚染されることにより、摩擦帯電が阻害され、帯電不良が起こりやすい。その結果、現像剤や現像器の寿命が低下する。
【００１１】
　（ｂ）離脱した外添剤が、現像器の加熱ロール表面や感光体表面に突き刺さったり研磨したりして異常点（例えばキズ）を発生させる。異常を起こした部位は、トナーオフセットが発生したり電位が下がらなかったりして、当業界でいうところの黒点やホワイトスポットが発生する。
【００１２】
　（ｃ）離脱した外添剤が、帯電装置を汚染することにより帯電不良が汚染した場所に発生し、その結果、当業界でいうところのハーフトーンの白すじが発生する。
【００１３】
　（ｄ）離脱した外添剤が、現像剤のキャリア表面を汚染し、帯電量を変動させたり上昇（特に低温低湿環境で）させたりして、画像かぶりを発生させる。
【００１４】
　トナー粒子への外添剤の付着・固着強度を高めるには、大粒径シリカ（例えば特許文献３参照。）が有効であるが、大粒径のシリカ粒子を用いた場合、帯電性が強く、トナーの帯電量上昇を招く問題があり、また、帯電性の強い大粒径シリカは、転写性は高めるものの小径の感光体と組み合わせると転写材との分離時に剥離放電が発生しやすく、ハーフトーンに放電によるムラが生じやすいという問題があった（当業者間では転写はじきと呼ばれることが多い）。特にこれらの問題は、低湿度環境において顕著であった。
【特許文献１】特開２００２−１３２０１５号公報
【特許文献２】特開２０００−２１４６２９号公報
【特許文献３】特開２００１−６６８２０号公報
【特許文献４】特開２００２−２８７４１０号公報
【発明の開示】
【発明が解決しようとする課題】
【００１５】
　本発明は、上記課題を鑑みてなされたものである。
【００１６】
　本発明の第１の目的は、外添剤がトナー粒子表面から離脱することのないトナー粒子と外添剤を見出すことにより、現像剤の寿命を伸ばすことが可能な静電荷像現像用トナー（以下、単にトナーとも云う）および該トナーを用いた画像形成方法を提供することである。
【００１７】
　本発明の第２の目的は、外添剤をトナ粒子表面から離脱させないことにより、定着ロールや感光体表面に異常点の発生を防止し、黒点やホワイトスポットを発生させないトナーおよび該トナーを用いた画像形成方法を提供することである。
【００１８】
　本発明の第３の目的は、外添剤をトナ粒子表面から離脱させないことにより、帯電装置が汚染されて放電むらが発生するのを防止し、ハーフトーン白すじを発生させないトナーおよび該トナーを用いた画像形成方法を提供することである。
【００１９】
　本発明の第４の目的は、外添剤の添加による帯電性の変動や上昇が少なく、転写はじきの発生しない良好な転写性を発現し、クリーナーレスプロセスへの適合性を有するトナーおよび該トナーを用いた画像形成方法を提供することである。
【００２０】
　本発明の第５の目的は、大粒径の外添剤を用いることにより、トナー粒子中に外添剤が埋没することがなく、高温に放置してもトナーの流動性が確保でき、良好な保存性を有するトナーおよび該トナーを用いた画像形成方法を提供することである。
【課題を解決するための手段】
【００２１】
　本発明者らは、外添剤のトナー粒子表面への安定したトラップ性能を発現させる因子として外添剤の構造が何らかの作用を与えるものと想定し、検討の末、ドメイン・マトリクス構造を有する金属酸化物粒子を外添剤として用いた時に、安定したトラップ性能が発現することを見出し、本発明を達成させた。
（請求項１）
少なくとも樹脂と着色剤と２種以上の金属元素を含む金属酸化物粒子を含有する静電荷像現像用トナーにおいて、該金属酸化物粒子がドメイン・マトリクス構造を有するものを含み、前記マトリクスがアモルファスであり、ドメインが結晶を有ることを特徴とする静電荷像現像用トナー。
（請求項２）
前記金属酸化物粒子のマトリクスがシリカであることを特徴とする請求項１に記載の静電荷像現像用トナー。
（請求項３）
前記ドメインがチタン化合物からなることを特徴とする請求項１に記載の静電荷像現像用トナー。
（請求項４）
前記ドメインがアルミニウム化合物からなることを特徴とする請求項１に記載の静電荷像現像用トナー。
（請求項５）
前記ドメインがジルコニウム化合物からなることを特徴とする請求項１に記載の静電荷像現像用トナー。
（請求項６）
前記金属酸化物粒子の個数基準の平均一次粒子径が１０〜３００ｎｍの範囲であり、前記ドメインの個数基準の平均フェレ水平径が１〜６０ｎｍの範囲であることを特徴とする請求項１に記載の静電荷像現像用トナー。
（請求項７）
前記静電荷像現像用トナーを構成するトナー粒子の中で、角がないトナー粒子の割合が５０個数％以上であり、個数粒度分布における個数変動係数が２７％以下であることを特徴とする請求項１に記載の静電荷像現像用トナー。
（請求項８）
前記静電荷像現像用トナーが、互いに異なる樹脂組成物によってカプセル化されているかまたは表面修飾されていることを特徴とする請求項１に記載の静電荷像現像用トナー。
（請求項９）
画像形成支持体上に、静電荷像現像用トナーからなるトナー画像を形成し、該トナー画像を加熱部材と加圧部材の間を通過させて画像形成支持体上に定着する工程を含む画像形成方法において、該静電荷像現像用トナーが請求項１に記載の静電荷像現像用トナーであることを特徴とする画像形成方法。
【発明の効果】
【００２２】
　本発明に係るトナーに使用される金属酸化物粒子は、トナー粒子内に埋没したり、トナー粒子表面から離脱しないため、繰り返しプリントを行ってもカブリが発生せず、黒点、ホワイトスポットおよびハーフトーンの白すじが発生しない良好な画像形成が可能で、帯電量が安定で、低温低湿でも帯電量上昇が無く、現像剤の寿命が長く、保存性が良好で、外添剤の離脱が無く、高転写性でクリーナーレスプロセスへの高い適合性を有する。
【００２３】
　具体的には、金属酸化物粒子がトナー粒子表面にトラップされて離脱しないため、金属酸化物粒子が飛散せず、現像剤のキャリア表面に付着しないので現像剤の寿命が長く良好である。
【００２４】
　また、本発明で用いる金属酸化物粒子の電気抵抗が転写率を上げるのに適合しているため転写率が高く、転写残トナーをクリーニングする必要のないクリーナーレスプロセスへの高い適合性を有する。
【００２５】
　また、金属酸化物粒子が現像剤のキャリア表面に移行しにくいため繰り返しプリントを行っても現像剤およびトナーの帯電量を安定に保つことができ、低温低湿でも帯電量の上昇がなく、カブリの発生が抑えられる。
【００２６】
　また、本発明で用いる金属酸化物粒子は、感光体の表面や定着ロール表面に研磨キズが発生しにくく、研磨キズに起因するホワイトスポットや黒点の発生を抑えることができる。
【００２７】
　また、本発明で用いられる金属酸化物粒子の粒径が大きいため、該金属酸化物粒子を外添剤として用いたトナーは流動性が良く、高温に保存しても顆粒の発生するのを防止できる。
【発明を実施するための最良の形態】
【００２８】
　本発明に係るトナーは、少なくとも樹脂と着色剤と２種以上の金属元素を含有し、且つ、ドメイン・マトリクス構造を有する金属酸化物粒子を含有してなるものである。前記金属酸化物粒子は、大粒径でトナー粒子内に埋没しにくく、且つトナー粒子表面に強固にトラップされているのでトナー粒子表面から離脱しない性質を有している。
【００２９】
　この様に、本発明では、ドメイン・マトリクス構造を有する金属酸化物粒子を外添剤として用いることにより、トナー粒子表面から金属酸化物粒子の離脱が発生しなくなったことが確認された。
【００３０】
　この様な効果が得られた理由は明らかではないが、おそらく、電気抵抗の高い非結晶のマトリクス領域中に、電気抵抗が低くしかも高誘電率を有する結晶性のドメイン領域が分散した構造で存在していることにより、粒子表面における電気抵抗や誘電率の分布特性から金属酸化物粒子がトナー粒子表面から離脱しにくくなったものと推測される。
【００３１】
　以下、本発明について詳細に説明する。
【００３２】
　《金属酸化物粒子》
　（ドメイン・マトリクス構造を有する金属酸化物粒子）
　本発明に係るドメイン・マトリクス構造を有する金属酸化物粒子について図１を用いて説明する。
【００３３】
　図１は、ドメイン・マトリクス構造を有する金属酸化物粒子の断面図である。
【００３４】
　図１において、１は金属酸化物粒子、２は連続相の領域であるマトリクス（海とも云う）、３はドメイン（島とも云う）を示す。
【００３５】
　ドメイン・マトリクス構造とは、海島構造ともいい、図１に示すように、連続相（連続相がマトリクスであり、海を表す領域である）中に、閉じた界面（相と相との境界）を有する島状の相が存在する構造のものを云う。
【００３６】
　すなわち、本発明に係る金属酸化物粒子は、金属酸化物粒子中に、お互いに相溶せずに、それぞれが独立した相（ドメイン（島）、マトリクス（海））を形成する構成成分を各々有し、一方が島状の相、もう一方が海状の相を形成して、ドメイン・マトリクス構造（海島構造）からなる金属酸化物粒子を形成していものである。
【００３７】
　（ドメイン・マトリクス構造の確認）
　本発明に係る、金属酸化物粒子のドメイン・マトリクス構造の確認は、電界放射型透過電子顕微鏡（ＦＥ−ＴＥＭ）を用いて、粒子の確認を行い、併せて、目的とする元素のマッピングを行うことにより行うことができる。
【００３８】
　（マトリクスがアモルファス（非結晶）、ドメインが結晶）
　本発明に係る金属酸化物粒子のマトリクスはアモルファス（非結晶）で、ドメインは結晶化した部分を有する。
【００３９】
　金属酸化物粒子中の結晶の検知は、高分解能透過電子顕微鏡の位相差モードを用いてて測定を行うことができる。
【００４０】
　〈測定方法〉
　金属酸化物粒子は、好ましくはカーボンからなるマイクログリッドを貼ったグリッドメッシュに採取し、透過電子顕微鏡（ＴＥＭ）、好ましくは高分解能透過電子顕微鏡（ＨＲ−ＴＥＭ）、例えば電界放出型透過電子顕微鏡（ＦＥ−ＴＥＭ）で透過像を観察する。
【００４１】
　試料が結晶の場合、試料を透過した電子線は透過波と回折波に分かれる。透過波と回折波の干渉像を観察することにより、試料の結晶を反映した格子像を観察することができる。干渉像を形成する位相コントラストは回折振幅に比例するので、単原子など散乱量が小さい場合にも検知可能なコントラストが得られる。
【００４２】
　この方法は、格子像などの高分解能観察に用いられる。該格子像の観察方法に観察方法に関しては堀内繁雄著，高分解能電子顕微鏡，共立出版（１９８８）、の記載を参考にすることができる。
【００４３】
　〈測定条件〉
　金属酸化物粒子を純水に分散させた分散液を、マイクログリッドを貼ったグリッドメッシュ上に滴下し乾燥させ、観察用試料を作製する。
【００４４】
　その後、２００ｋＶ電界放出型ＴＥＭ「ＪＥＭ−２０１０Ｆ」（日本電子株式会社製）及びエネルギー分散型Ｘ線分析装置（ＥＤＳ）「Ｖｏａｇｅｒ」（ＴｈｅｒｍｏＮＯＲＡＮ製）で構造と組成を評価する。
【００４５】
　条件は以下のように設定する。
【００４６】
　　加速電圧　　　　　　　　　　　　　　：２００ｋＶ
　　ＴＥＭ像観察倍率　　　　　　　　　　：５００００〜５０００００倍
　　ＥＤＳ測定時間（Ｌｉｖｅ　ｔｉｍｅ）：５０秒
　　測定エネルギー範囲　　　　　　　　　：０〜２０００ｅＶ
　〈測定結果〉
　マトリクスがシリカ、ドメインがチタンを有するマトリクス・ドメイン構造を有する金属酸化物粒子を測定する。上記の測定条件でＦＥ−ＴＥＭによる観察の結果、前記金属酸化物粒子中の所々に格子像が観察された。その周辺は格子像が観察されず、非結晶のマトリクス中に結晶のドメインが存在することがわかった。さらにＥＤＳによる点分析で結晶のドメインからはＴｉが検出され、マトリクスからは検出されないことから、非結晶のシリカ中に結晶チタニアが局在している構造であることが判る。
【００４７】
　なお、この場合、極微小領域の分析となるので、格子像観察を行いながらのＥＤＳ分析が可能なＴＥＭモードで行うのが好ましい。
【００４８】
　本発明に係る金属酸化物粒子は、２種以上の金属元素を含み、好ましい金属元素としては、Ｓｉ、Ｔｉ、Ｍｇ、Ａｌ、Ｓｎ、Ｇｅ、Ｚｒ、Ｚｎ等を挙げることができ、より好ましい金属元素としては、Ｓｉ、Ｔｉを挙げることができる。
【００４９】
　本発明に係る金属酸化物粒子の個数基準の平均一次粒子径は、１０〜３００ｎｍが好ましく、３５〜１８０ｎｍがより好ましく、６０〜１４０ｎｍがさらに好ましい。
【００５０】
　また、ドメインの個数基準の平均フェレ水平径は、１〜６０ｎｍ好ましく、２〜６０ｎｍがより好ましく、４〜２０ｎｍがさらに好ましい。
【００５１】
　ドメインのフェレ水平径、ドメイン・マトリクス構造を有する金属酸化物粒子の平均一次粒子径は、透過型電子顕微鏡で求めることができる。このときに市販の画像解析装置「ルーゼックスＦ」（日本ニコレ株式会社製）を用いても求めることができる。
【００５２】
　ここで、フェレ水平径とは、粒子を水平上に任意の状態で置いたときにおける粒子の水平方向の長さを表すもので、島部のフェレ水平径とは、この様に任意に置かれた金属酸化物粒子の内部に存在する各島の水平方向の長さを表すものである。
【００５３】
　次に、金属酸化物粒子の製造方法について説明する。
【００５４】
　本発明に係る金属酸化物粒子は、火炎燃焼法あるいは湿式法で製造することができるが、火炎燃焼法で製造することが好ましい。
【００５５】
　火炎燃焼法の基本的な製造方法は限定されるものではないが、再現性が高く好ましい方法として、ハロゲンを含まないシランカップリング剤と金属カップリング剤等の有機金属化合物を液状で混合し、バーナーから火炎中に噴霧する方法である。
【００５６】
　ドメイン径は、原料が含むハロゲン量により制御でき、ハロゲンを増やすと微細になり、過剰では相分離が起きずドメイン・マトリクス構造を形成しなくなる。ハロゲン量は好ましくは０〜４質量％である。また、火炎燃焼時の温度、火炎内での滞留時間等をコントロールすることにより、ドメインを結晶にも非結晶にもすることができる。一般には、火炎燃焼時の温度を高温に管理し、滞留時間を長くすると結晶になりやすい。具体的には火炎温度を１７００℃以上にし、滞留時間は装置スケールによって変わるが、通常シリカを製造する場合の１．５〜７倍にすることが好ましい。
【００５７】
　図２は、金属酸化物粒子を製造する製造装置の一例を示すフロー図である。
【００５８】
　図２において、原料（金属カップリング剤混合物）２１は原料タンク２２から定量供給ポンプ２３で導入管２５を通して先端に噴霧ノズルが取り付けられたメインバーナー２６に導かれ噴霧される。原料２１は燃焼炉２７の内部に噴霧され、補助火炎により着火し、燃焼火炎２８が形成される。燃焼により生成した金属酸化物粒子は排ガスと共に煙道２９で冷却され、サイクロン３０およびバグフィルター３３で分離され、回収器３１、３３に捕集される。排ガスは排風機３４により排気される。
【００５９】
　《トナー粒子》
　本発明に係るトナー粒子を構成する樹脂や着色剤については、後述する製造方法において説明するが、ここでは、トナー粒子の好ましい特徴について説明する。
【００６０】
　（角がないトナー粒子）
　本発明に係るトナー粒子は、トナー粒子の凝集性低減の観点から粒子形状として「角がないトナー粒子」が好ましい。
【００６１】
　トナー粒子中、角がないトナー粒子の割合は５０個数％以上であることが好ましく、６０〜９５個数％がより好ましく、６５〜８５個数％がさらに好ましい。
【００６２】
　角がないトナー粒子の割合が５０個数％以上であることにより、転写されたトナー層（粉体層）の空隙が減少して定着性が向上し、オフセットが発生しにくくなる。また、摩耗、破断しやすいトナー粒子および電荷の集中する部分を有するトナー粒子が減少することとなり、帯電量分布がシャープとなって、帯電性も安定し、良好な画質を長期にわたって形成することができる。
【００６３】
　ここで、「角がないトナー粒子」とは、電荷の集中するような突部またはストレスにより摩耗しやすいような突部を実質的に有しないトナー粒子を言い、具体的には以下のトナー粒子を角がないトナー粒子と云う。
【００６４】
　図３は、角がないトナー粒子の一例を示す図である。
【００６５】
　図３（ａ）に示すように、トナー粒子Ｔの長径をＬとするときに、半径（Ｌ／１０）の円Ｃで、トナー粒子Ｔの周囲線に対し１点で内側に接しつつ内側をころがした場合に、当該円Ｃがトナー粒子Ｔの外側に実質的にはみださない場合を「角がないトナー粒子」と云う。「実質的にはみ出さない場合」とは、はみ出す円が存在する突起が１箇所以下である場合を云う。また、「トナー粒子の長径」とは、当該トナー粒子の平面上への投影像を２本の平行線ではさんだとき、その平行線の間隔が最大となる粒子の幅を云う。なお、図２（ｂ）および（ｃ）は、それぞれ角のあるトナー粒子の投影像を示している。
【００６６】
　角がないトナー粒子の割合の測定は次のようにして行った。先ず、走査型電子顕微鏡によりトナー粒子を拡大した写真を撮影し、さらに拡大して１５，０００倍の写真像を得る。次いでこの写真像について前記の角の有無を測定する。この測定を１００個のトナー粒子について行った。
【００６７】
　角がないトナー粒子を作製する方法は特に限定されない。具体的には、トナー粒子を熱気流中に噴霧する方法、またはトナー粒子を気相中において衝撃力による機械的エネルギーを繰り返して付与する方法、あるいはトナー粒子を溶解しない溶媒中に添加し旋回流を付与する方法によって作製することができる。
【００６８】
　（トナー粒子の個数流度分布における個数変動係数）
　本発明に係るトナー粒子は、さらに個数粒度分布における個数変動係数が２７％以下であることが好ましく、９〜２５％がより好ましくは、１２〜２１％がさらに好ましい。個数粒度分布における個数変動係数が２７％以下のトナー粒子を用いてを画像形成を行うと、トナーの帯電特性が安定し、クリーニング不良が発生しにくい等の効果を示す。
【００６９】
　トナー粒子の均一形状を示す一変数である「個数粒度分布における個数変動係数」は、「コールターカウンターＴＡ」または「コールターマルチサイザー」（コールター株式会社製）で測定することができる。本発明においては「コールターマルチサイザー」を用い、粒度分布を出力するインターフェース（日科機株式会社製）、パーソナルコンピューターを接続して測定した。前記「コールターマルチサイザー」において使用するアパーチャーとしては１００μｍのものを用いて、１μｍ以上のトナー粒子の体積、個数を測定して粒度分布及び個数平均粒径を算出した。個数粒度分布とは、粒子径に対するトナー粒子の相対度数を表すものであり、個数平均粒径とは、個数粒度分布におけるメジアン径を表すものである。トナー粒子の「個数粒度分布における個数変動係数」（以下、トナー粒子の個数変動係数とも云う）は下記式から算出される。
【００７０】
　　　トナー粒子の個数変動係数＝（Ｓ２／Ｄｎ）×１００（％）
　式中、Ｓ２は個数粒度分布における標準偏差を示し、Ｄｎは個数平均粒径（μｍ）を示す。
【００７１】
　トナー粒子における個数変動係数の制御は、公知の方法により行うことができる。例えば、トナー粒子を風力により分級する方法も使用できるが、個数変動係数をより小さくするためには液中での分級が効果的である。この液中で分級する方法としては、遠心分離機を用い、回転数を制御してトナー粒子径の違いにより生じる沈降速度差に応じてトナー粒子を分別回収し調製する方法がある。
【００７２】
　特に懸濁重合法等によりトナー粒子を製造する場合、個数粒度分布における個数変動係数を２７％以下とするためには分級操作が必須である。懸濁重合法では、重合前に重合性単量体を水系媒体中にトナー粒子としての所望の大きさの油滴に分散させることが必要である。即ち、重合性単量体の大きな油滴に対して、ホモミキサーやホモジナイザーなどによる機械的な剪断を繰り返して、トナー粒子程度の大きさまで油滴を小さくすることとなるが、このような機械的な剪断による方法では、得られる油滴の個数粒度分布は広いものとなり、従って、これを重合してなるトナー粒子の粒度分布も広いものとなる。このために分級操作を行うことが好ましい。
【００７３】
　本発明に係るトナー粒子は、互いに異なる樹脂組成物によってカプセル化されているか、または表面修飾されている。
【００７４】
　ここで、カプセル化、表面修飾とは、市販の走査型原子間力顕微鏡を用いてトナー粒子の断面の粘弾性像を測定し、トナー粒子の内側と表面側の硬度または粘弾性挙動が異なっている場合をカプセル化しているといい、部分的に硬度が異なるまたは粘弾性挙動が異なっている場合を表面修飾されていると定義する。
【００７５】
　カプセル化されているトナー粒子、表面修飾されているトナー粒子の作製手段としては、トナー粒子の内側の樹脂よりも表面側にＴｇ（ガラス転移点）が高い樹脂を用いて、全面被覆（カプセル化）または部分的な被覆（表面修飾）を行うことが挙げることができる。
【００７６】
　本発明に係るトナー粒子の製造方法は、特に限定されず公知の方法により作製することができる。
【００７７】
　以下に、着色剤の不存在下において樹脂粒子を形成し、当該樹脂粒子の分散液に着色剤粒子の分散液を加え、当該樹脂粒子と着色剤粒子とを塩析、凝集、融着させてトナ粒子を作製する方法について説明する。
【００７８】
　上記の作製方法によれば、樹脂粒子の調製を着色剤の存在しない系で行うので、複合樹脂粒子を得るための重合反応が阻害されることがない。このため、このトナー粒子を用いて画像形成すると、優れた耐オフセット性を有し、トナーの蓄積による定着装置の汚染や画像汚れを発生させることはない。
【００７９】
　また、樹脂粒子を得るための重合反応が確実に行われる結果、得られるトナー粒子中に単量体やオリゴマーが残留するようなことはなく、このトナー粒子を用いて多数枚のプリントを行っても熱定着器から異臭を発生させることはない。
【００８０】
　さらに、得られるトナー粒子の表面特性は均質であり、帯電量分布もシャープとなるため、鮮鋭性に優れた画像を長期にわたり形成することができる。
【００８１】
　トナー粒子を構成する樹脂粒子は、樹脂からなる核粒子の表面を覆うように、当該核粒子を形成する樹脂とは分子量および／または組成の異なる樹脂からなる１または２以上の被覆層が形成されている多層構造の樹脂粒子が好ましい。
【００８２】
　すなわち樹脂粒子の分子量分布は単分散ではなく、また、樹脂粒子は、通常、その中心部（核）〜外層（殻）にかけて分子量勾配を有することが好ましい。
【００８３】
　樹脂粒子を得るために「多段重合法」を用いることが、分子量分布制御の観点から、すなわち定着強度、耐オフセット性を確保する観点から好ましい。樹脂粒子を得るための「多段重合法」とは、単量体（ｎ）を重合処理（第ｎ段）して得られた樹脂粒子（ｎ）の存在下に、単量体（ｎ＋１）を重合処理（第ｎ＋１段）して、当該樹脂粒子（ｎ）の表面に、単量体（ｎ＋１）の重合体（樹脂粒子（ｎ）の構成樹脂とは分散および／または組成の異なる樹脂）からなる被覆層（ｎ＋１）を形成する方法を示す。
【００８４】
　ここに、樹脂粒子（ｎ）が核粒子である場合（ｎ＝１）には、「二段重合法」となり、樹脂粒子（ｎ）が複合樹脂粒子である場合（ｎ≧２）には、三段以上の多段重合法となる。
【００８５】
　多段重合法によって得られる複合樹脂粒子中には、組成および／または分子量が異なる複数の樹脂が存在することになる。従って、当該複合樹脂粒子と着色剤粒子とを塩析、凝集、融着させることにより得られるトナーは、トナー粒子間において、組成・分子量・表面特性のバラツキがきわめて小さい。
【００８６】
　このようなトナー粒子間における組成・分子量・表面特性が均質であるトナーによれば、接触加熱方式による定着工程を含む画像形成方法において、画像支持体に対する良好な接着性（高い定着強度）を維持しながら、耐オフセット性および巻き付き防止特性の向上を図ることができ、適度の光沢を有する画像を得ることができる。
【００８７】
　本発明に係るトナー粒子の製造方法の一例を具体的に示すと、
　（１）樹脂粒子を得るための重合工程、
　（２）樹脂粒子と着色剤粒子とを塩析、凝集、融着させてトナー粒子を得る塩析、凝集、融着する工程（II）、
　（３）トナー粒子の分散系からトナー粒子を濾別し、トナー粒子から界面活性剤などを除去する濾過、洗浄工程、
　（４）洗浄処理されたトナー粒子を乾燥する乾燥工程、
　（５）乾燥処理されたトナー粒子に外添剤を添加する工程から構成される。
【００８８】
　以下、各工程について説明する。
【００８９】
　離型剤を樹脂粒子（核粒子）に含有させる方法としては、離型剤を単量体に溶解させ、得られる単量体溶液を水系媒体中に油滴分散させ、この系を重合処理することにより、ラテックス粒子として得る方法を採用することができる。
【００９０】
　この塩析、凝集、融着する工程（II）は、重合工程（Ｉ）によって得られた樹脂粒子と、着色剤粒子とを塩析、凝集、融着させる（塩析と融着とを同時に起こさせる）ことによって、非球形のトナー粒子を得る工程である。
【００９１】
　この塩析、凝集、融着する工程（II）においては、複合樹脂粒子および着色剤粒子とともに、エステルワックスなどの離型剤、荷電制御剤などの内添剤粒子（数平均一次粒子径が１０〜１０００ｎｍ程度の微粒子）を加え、塩析、凝集、融着させてもよい。
【００９２】
　着色剤粒子は、表面改質されていてもよい。ここに、表面改質剤としては、従来公知のものを使用することができる。
【００９３】
　着色剤粒子は、水性媒体中に分散された状態で塩析、凝集、融着処理に供される。着色剤粒子が分散される水性媒体は、臨界ミセル濃度（ＣＭＣ）以上の濃度で界面活性剤が溶解されている水溶液を挙げることができる。
【００９４】
　ここに界面活性剤としては、多段重合工程（Ｉ）で使用した界面活性剤と同一のものを使用することができる。
【００９５】
　着色剤粒子の分散処理に使用する分散機は特に限定されないが、好ましくは、高速回転するローターを備えた攪拌装置「クレアミックス（ＣＬＥＡＲＭＩＸ）」（エム・テクニック（株）製）、超音波分散機、機械的ホモジナイザー、マントンゴーリン、圧力式ホモジナイザー等の加圧分散機、ゲッツマンミル、ダイヤモンドファインミル等の媒体型分散機が挙げられる。
【００９６】
　樹脂粒子と着色剤粒子とを塩析、凝集、融着させるためには、樹脂粒子および着色剤粒子が分散している分散液中に、臨界凝集濃度以上の凝集剤を添加するとともに、この分散液を、樹脂粒子のガラス転移温度（Ｔｇ）以上に加熱することが好ましい。
【００９７】
　更に好ましくは、凝集剤により複合樹脂粒子が所望の粒径に達した段階で凝集停止剤が用いられる。その凝集停止剤としては、１価の金属塩、中でも塩化ナトリウムが好ましく用いられる。
【００９８】
　塩析、凝集、融着させるために好適な温度範囲としては、（Ｔｇ＋１０）〜（Ｔｇ＋５０℃）とされ、特に好ましくは（Ｔｇ＋１５）〜（Ｔｇ＋４０℃）とされる。また、融着を効果的に行なわせるために、水に無限溶解する有機溶媒を添加してもよい。
【００９９】
　ここに、塩析、凝集、融着の際に使用する「凝集剤」としては、前述のようなアルカリ金属塩およびアルカリ土類金属塩を挙げることができる。
【０１００】
　本発明に係る塩析、凝集について説明する。
【０１０１】
　本発明において、「塩析、凝集、融着」するとは、塩析（粒子の凝集）と融着（粒子間の界面消失）とが同時に起こること、または、塩析と融着とを同時に起こさせる行為を云う。
【０１０２】
　塩析と融着とを同時に行わせるためには、複合樹脂粒子を構成する樹脂のガラス転移温度（Ｔｇ）以上の温度条件下において粒子（複合樹脂粒子、着色剤粒子）を凝集させることが好ましい。
【０１０３】
　このように、樹脂粒子の調製を着色剤の存在しない系で行うことにより、複合樹脂粒子を得るための重合反応が阻害されることない。このため、本発明に係るトナーによれば、優れた耐オフセット性が損なわれることはなく、トナーの蓄積による定着装置の汚染や画像汚れを発生させることはない。
【０１０４】
　また、複合樹脂粒子を得るための重合反応が確実に行われる結果、得られるトナー粒子中に単量体やオリゴマーが残留するようなことはなく、当該トナーを使用する画像形成方法の熱定着工程において、異臭を発生させることはない。
【０１０５】
　さらに、得られるトナー粒子の表面特性は均質であり、帯電量分布もシャープとなるため、鮮鋭性に優れた画像を長期にわたり形成することができる。このようなトナー粒子間における組成・分子量・表面特性が均質であるトナーによれば、接触加熱方式による定着工程を含む画像形成方法において、画像支持体に対する良好な接着性（高い定着強度）を維持しながら、耐オフセット性の向上を図ることができ、適度の光沢を有する画像を得ることができる。
【０１０６】
　上記記載の樹脂粒子形成に用いられる樹脂としては、例えば、熱可塑性結着樹脂などが挙げられ、具体的には、スチレン、α−メチルスチレン等のスチレン類の単独重合体または共重合体（スチレン系樹脂）；アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類の単独重合体または共重合体（ビニル系樹脂）；アクリロニトリル、メタクリロニトリル等のビニルニトリル類の単独重合体または共重合体（ビニル系樹脂）；ビニルメチルエーテル、ビニルイソブチルエーテル等のビニルエーテル類の単独重合体または共重合体（ビニル系樹脂）；ビニルメチルケトン、ビニルエチルケトン、ビニルイソプロペニルケトン等のビニルケトン類の単独重合体または共重合体（ビニル系樹脂）；エチレン、プロピレン、ブタジエン、イソプレン等のオレフィン類の単独重合体または共重合体（オレフィン系樹脂）；エポキシ樹脂、ポリエステル樹脂、ポリウレタン樹脂、ポリアミド樹脂、セルロース樹脂、ポリエーテル樹脂等の非ビニル縮合系樹脂、及びこれらの非ビニル縮合系樹脂とビニル系モノマーとのグラフト重合体などが挙げられる。これらの樹脂は、１種単独で使用してもよいし、２種以上を併用してもよい。
【０１０７】
　これらの樹脂の中でもビニル系樹脂が特に好ましい。ビニル系樹脂の場合、イオン性界面活性剤などを用いて乳化重合やシード重合により樹脂粒子分散液を容易に調製することができる点で有利である。前記ビニル系モノマーとしては、例えば、アクリル酸、メタクリル酸、マレイン酸、ケイ皮酸、フマル酸、ビニルスルフォン酸、エチレンイミン、ビニルピリジン、ビニルアミンなどのビニル系高分子酸やビニル系高分子塩基の原料となるモノマーが挙げられる。本発明においては、前記樹脂粒子が、前記ビニル系モノマーをモノマー成分として含有するのが好ましい。本発明においては、これらのビニル系モノマーの中でも、ビニル系樹脂の形成反応の容易性等の点でビニル系高分子酸がより好ましく、具体的にはアクリル酸、メタクリル酸、マレイン酸、ケイ皮酸、フマル酸などのカルボキシル基を解離基として有する解離性ビニル系モノマーが、重合度やガラス転移点の制御の点で特に好ましい。
【０１０８】
　尚、前記解離性ビニル系モノマーにおける解離基の濃度は、例えば、高分子ラテックスの化学（高分子刊行会）に記載されているような、トナー粒子等の粒子を表面から溶解して定量する方法などにより決定することができる。なお、前記方法等により、粒子の表面から内部にかけての樹脂の分子量やガラス転移点を決定することもできる。
【０１０９】
　前記樹脂粒子の個数平均粒径としては、通常、大きくとも１μｍ（１μｍ以下）であり、０．０１〜１μｍであるのが好ましい。前記個数平均粒径が１μｍを越えると、最終的に得られるトナーの粒径分布が広くなったり、遊離粒子の発生が生じ、性能や信頼性の低下を招き易い。一方、前記個数平均粒径が前記範囲内にあると前記欠点がない上、トナー間の偏在が減少し、トナー粒子中の分散が良好となり、性能や信頼性のバラツキが小さくなる点で有利である。なお、前記個数平均粒径は、例えばコールターカウンターなどを用いて測定することができる。
【０１１０】
　前記着色剤分散液は、少なくとも着色剤を分散させてなる。前記着色剤としては、例えば、カーボンブラック、クロムイエロー、ハンザイエロー、ベンジジンイエロー、スレンイエロー、キノリンイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ローズベンガル、アニリンブルー、ウルトラマリンブルー、カルコオイルブルー、メチレンブルークロライド、フタロシアニンブルー、フタロシアニングリーン、マラカイトグリーンオキサレートなどの種々の顔料；アクリジン系、キサンテン系、アゾ系、ベンゾキノン系、アジン系、アントラキノン系、ジオキサジン系、チアジン系、アゾメチン系、インジコ系、チオインジコ系、フタロシアニン系、アニリンブラック系、ポリメチン系、トリフェニルメタン系、ジフェニルメタン系、チアジン系、チアゾール系、キサンテン系などの各種染料；などが挙げられる。これらの着色剤は、１種単独で使用してもよいし、２種以上を併用してもよい。
【０１１１】
　前記着色剤の個数平均粒径としては、通常大きくとも１μｍ（即ち１μｍ以下）であるが、大きくとも０．５μｍ（即ち０．５μｍ以下）が好ましく、０．０１〜０．５μｍが特に好ましい。前記個数平均粒径が１μｍを越えると、最終的に得られるトナー粒子の粒径分布が広くなったり、遊離粒子の発生が生じ、性能や信頼性の低下を招き易い。一方、前記個数平均粒径が前記範囲内にあると前記欠点がない上、トナー粒子間の偏在が減少し、トナー粒子中の分散が良好となり、性能や信頼性のバラツキが小さくなる点で有利である。更に、前記個数平均粒径が０．５μｍ以下であると、得られるトナー粒子が、発色性、色再現性、ＯＨＰ透過性等に優れる点で有利である。なお、前記個数平均粒径は、例えばマイクロトラックなどを用いて測定することができる。
【０１１２】
　本発明に係るトナー粒子中には、離型剤を含有させることが好ましい。
【０１１３】
　離型剤としては公知の化合物や下記一般式に示す化合物を用いることができるが、これらの中では下記一般式に示す化合物が好ましい。
【０１１４】
　一般式
　　　Ｒ1−（ＯＣＯ−Ｒ2）n
　ｎは１〜４の整数、好ましくは２〜４、更に好ましくは３〜４、特に好ましくは４である。
【０１１５】
　Ｒ1、Ｒ2は置換基を有しても良い炭化水素基を示す。
【０１１６】
　Ｒ1は炭素数１〜４０であることが好ましく、１〜２０がより好ましく
、特に好ましくは２〜５である。
【０１１７】
　Ｒ2は炭素数１〜４０であることが好ましく、更に好ましくは１６〜３０であり、特に好ましくは１８〜２６である。
【０１１８】
　次に代表的な例示化合物を記載する。
【０１１９】
【化１】
2004110006.tif 000002
【０１２０】
【化２】
2004110006.tif 000003
【０１２１】
　離型剤の添加量は、トナー粒子全体に対し１〜３０質量％が好ましく、３〜２５質量％がより好ましい。
【０１２２】
　また、本発明に係るトナー粒子中には、帯電防止剤を含有させることもできる。
【０１２３】
　帯電制御剤としては、例えば、４級アンモニウム塩化合物、ニグロシン系化合物、アルミ、鉄、クロムなどの錯体からなる染料、トリフェニルメタン系顔料等を挙げることができる。
【０１２４】
　《トナーの調製》
　本発明に係るトナーは、前記トナー粒子に金属酸化物粒子等の外添剤を混合して調製することができる。調製する装置は、特に限定されず公知の装置を用いて行うことができ、具体的には、タービュラーミキサー、ヘンシェルミキサー、ナウターミキサー、Ｖ型混合機等の種々の混合装置を挙げることができる。これらの装置の中では、ヘンシェルミキサーが好ましい。
【０１２５】
　トナー粒子に添加する外添剤の量は、トナー粒子に対して０．１〜４質量％が好ましく、０．５〜２質量％がより好ましい。
【０１２６】
　外添剤としては、本発明に係る金属酸化物粒子の他に公知の外添剤を併用することができる。
【０１２７】
　公知の外添剤としては、チタン、アルミナ等の微粒子（ＢＥＴ法で測定した窒素吸着による比表面積が５０〜４００ｍ2／ｇ）、有機微粒子等を用いることができる。
【０１２８】
　チタン微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【０１２９】
　アルミナ微粒子としては、例えば、日本アエロジル社製の市販品ＲＦＹ−Ｃ、Ｃ−６０４、石原産業社製の市販品ＴＴＯ−５５等が挙げられる。
【０１３０】
　又、有機微粒子としては数平均一次粒子径が１０〜２０００ｎｍ程度の球形の有機微粒子を使用することができる。このものとしては、スチレンやメチルメタクリレート等の単独重合体やこれらの共重合体を使用することができる。
【０１３１】
　本発明では、外添剤としての滑剤を加えても良い。例えば、ステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウム等の塩等の高級脂肪酸の金属塩が挙げられるがこれらに限定されるものではない。
【０１３２】
　《現像剤》
　本発明に係るトナーは、一成分現像剤として或いは二成分現像剤として用いることができるが、二成分現像剤として用いるのが好ましい。
【０１３３】
　一成分現像剤として用いる場合は、非磁性一成分現像剤として前記トナーをそのまま用いる方法もあるが、通常はトナー粒子中に０．１〜５μｍ程度の磁性粒子を含有させ磁性一成分現像剤として用いる。その含有方法としては、着色剤と同様にしてトナー粒子中に含有させるのが普通である。
【０１３４】
　又、磁性粒子であるキャリアと混合して二成分現像剤として用いる場合には、磁性粒子として、鉄、フェライト、マグネタイト等の金属、それらの金属とアルミニウム、鉛等の金属との合金等の従来から公知の材料を用いることができる。特にこれらの中ではフェライト粒子が好ましい。上記キャリアの体積平均粒径は１５〜１００μｍが好ましく、２５〜６０μｍのものがより好ましい。
【０１３５】
　キャリアの体積平均粒径の測定は、代表的には湿式分散機を備えたレーザ回折式粒度分布測定装置「ヘロス」（シンパティック株式会社製）により測定することができる。
【０１３６】
　キャリアとしては、磁性粒子が更に樹脂により被覆されているもの、あるいは樹脂中に磁性粒子を分散させたいわゆる樹脂分散型キャリアを用いることもできる。被覆用の樹脂組成としては、特に限定されないが、例えば、オレフィン系樹脂、スチレン系樹脂、スチレン／アクリル系樹脂、シリコーン系樹脂、エステル系樹脂或いはフッ素含有重合体系樹脂等が用いられる。又、樹脂分散型キャリアを構成するための樹脂も、特に限定されず公知のものを使用することができ、例えば、スチレン／アクリル系樹脂、ポリエステル系樹脂、フッ素系樹脂、フェノール系樹脂等を用いることができる。
【０１３７】
　次に、画像形成方法について説明する。
【０１３８】
　《画像形成方法》
　本発明に係る画像形成方法は、画像形成支持体（感光体）上に、トナーからなるトナー画像を形成し、該トナー画像を加熱部材（加熱ローラ）と加圧部材（加圧ローラ）の間を通過させて画像形成支持体上にトナー画像を定着する工程を有する方法である。
【０１３９】
　図４は、本発明に係るトナーを用いる画像形成方法の一例を示す画像形成装置の断面構成図である。
【０１４０】
　図４に示す画像形成装置は、デジタル方式による画像形成装置であって、画像読取り部Ａ、画像処理部Ｂ（図示省略）、画像形成部Ｃ、転写紙搬送手段としての転写紙搬送部Ｄから構成されている。
【０１４１】
　画像読取り部Ａの上部には原稿を自動搬送する自動原稿送り手段が設けられていて、原稿載置台１１１上に載置された原稿は原稿搬送ローラ１１２によって１枚宛分離搬送され読み取り位置１１３ａにて画像の読み取りが行われる。原稿読み取りが終了した原稿は原稿搬送ローラ１１２によって原稿排紙皿１１４上に排出される。
【０１４２】
　一方、プラテンガラス１１３上に置かれた場合の原稿の画像は走査光学系を構成する照明ランプ及び第１ミラーから成る第１ミラーユニット１１５の速度ｖによる読み取り動作と、Ｖ字状に位置した第２ミラー及び第３ミラーから成る第２ミラーユニット１１６の同方向への速度ｖ／２による移動によって読み取られる。
【０１４３】
　読み取られた画像は、投影レンズ１１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理等の処理が施された後、画像データは一旦メモリに記憶される。
【０１４４】
　画像形成部Ｃでは、画像形成ユニットとして、像担持体であるドラム状の感光体（以下、感光体ドラムとも云う）１２１と、その外周に、帯電手段である帯電器１２２、現像手段である現像装置１２３、転写手段である転写器１２４、分離手段である分離器１２５、クリーニング装置（ブレードクリーニング）１２６及びＰＣＬ（プレチャージランプ）１２７が各々動作順に配置されている。感光体１２１は、光導電性化合物をドラム基体上に塗布形成したもので、例えば有機感光体（ＯＰＣ）が好ましく使用され、図示の時計方向に駆動回転される。なお、本発明のトナーはクリーニング装置１２６を用いず、現像器１２３でクリーニングと現像を同時に行うことが好ましい。
【０１４５】
　回転する感光体１２１へは帯電器１２２による一様帯電がなされた後、露光光学系１３０により画像処理部Ｂのメモリから呼び出された画像信号に基づいた像露光が行われる。書き込み手段である露光光学系１３０は図示しないレーザーダイオードを発光光源とし、回転するポリゴンミラー１３１、ｆθレンズ（符号なし）、シリンドリカルレンズ（符号なし）を経て反射ミラー１３２により光路が曲げられ主走査がなされるもので、感光体１２１に対してＡｏの位置において像露光が行われ、感光体１２１の回転（副走査）によって潜像が形成される。本実施の形態の一例では文字部に対して露光を行い潜像を形成する。
【０１４６】
　感光体１２１上の潜像は現像装置１２３によって反転現像が行われ、感光体１２１の表面に可視像のトナー像が形成される。転写紙搬送部Ｄでは、画像形成ユニットの下方に異なるサイズの転写紙Ｐが収納された転写紙収納手段としての給紙ユニット１４１（Ａ）、１４１（Ｂ）、１４１（Ｃ）が設けられ、又、側方には手差し給紙を行う手差し給紙ユニット１４２が設けられていて、それらの何れかから選択された転写紙Ｐは案内ローラ１４３によって搬送路１４０に沿って給紙され、給紙される転写紙の傾きと偏りの修正を行うレジストローラ対１４４によって転写紙Ｐは一時停止を行ったのち再給紙が行われ、搬送路１４０、転写前ローラ１４３ａ及び転写進入ガイド板１４６に案内され、感光体１２１上のトナー画像が転写位置Ｂｏにおいて転写器１２４によって転写紙Ｐに転写され、次いで分離器１２５によって除電されて転写紙Ｐは感光体１２１面より分離し、搬送装置１４５により定着器１５０に搬送される。
【０１４７】
　定着器１５０は加熱ローラ１５１と加圧ローラ１５２とを有しており、転写紙Ｐを加熱ローラ１５１と加圧ローラ１５２との間を通過させることにより、加熱、加圧によってトナーを熔着させる。トナー画像の定着を終えた転写紙Ｐは、排紙トレイ１６４上に排出される。
【実施例】
【０１４８】
　以下に、実施例を挙げて具体的に説明するが、本発明の実施態様はこれらに限定されるものではない。
【０１４９】
　実施例１
　《金属酸化物粒子の製造》
　金属酸化物粒子の製造には、図２に記載の装置を用いた。
【０１５０】
　室温下、表１の原料を混合して調製された原料液は、竪型燃焼炉の頂部に設けられたバーナーに供給し、バーナー先端部に取り付けられた噴霧ノズルから噴霧媒体の空気により微細液滴にして噴霧し、プロパンの燃焼による補助火炎により燃焼させた。支燃性ガスとしてバーナーから酸素、空気を供給した。
【０１５１】
　「金属酸化物粒子１〜７」および「比較用金属酸化物粒子１、２」は、表１に記載の原料で調製した原料液の供給量を５〜８ｋｇ／ＨＲ、噴霧空気を１〜７Ｎｍ3／ＨＲ、プロパン量を０．４Ｎｍ3／ＨＲ、酸素空気の供給量を１５〜１８４Ｎｍ3／ＨＲにコントロールし、火炎温度を２５００℃に調整して燃焼し、サイクロンとバグフィルターで捕集して製造した。また「比較用金属酸化物粒子３」は、上記の火炎温度を２５００℃から１５００℃に変更した以外は同じ条件で製造した。
【０１５２】
　上記で製造した金属酸化物粒子のドメイン・マトリクス構造の有無、粒子の平均一次粒子径、ドメインの個数基準の平均フェレ水平径は透過型電子顕微鏡を用いて観察し、画像解析装置「ルーゼックスＦ」（ニレコ株式会社製）で計測した。
【０１５３】
　また、マトリクスとドメインの結晶は、前記測定方法を用い測定した。
【０１５４】
　表１に、金属酸化物粒子を製造するのに用いた原料を、表２に得られた金属酸化物粒子の物性値を示す。
【０１５５】
【表１】
2004110006.tif 000004
【０１５６】
【表２】
2004110006.tif 000005
【０１５７】
　実施例２
　《トナー１の製造》
　（ラテックス（１ＨＭＬ）の調製）
　（１）核粒子の調製（第一段重合）：攪拌装置、温度センサー、冷却管、窒素導入装置を取り付けた５０００ｍｌのセパラブルフラスコにアニオン系界面活性剤（１０１）
　（１０１）　Ｃ10Ｈ21（ＯＣＨ2ＣＨ2）2ＯＳＯ3Ｎａ
　７．０８質量部をイオン交換水３０１０質量部に溶解させた界面活性剤溶液（水系媒体）を仕込み、窒素気流下２３０ｒｐｍの攪拌速度で攪拌しながら、フラスコ内の温度を８０℃に昇温させた。
【０１５８】
　この界面活性剤溶液に、重合開始剤（過硫酸カリウム：ＫＰＳ）９．２質量部をイオン交換水２００質量部に溶解させた開始剤溶液を添加し、温度を７５℃とした後、スチレン７０．１質量部、ｎ−ブチルアクリレート１９．９質量部、メタクリル酸１０．９質量部からなる単量体混合液を１時間かけて滴下し、この系を７５℃にて２時間にわたり加熱、攪拌することにより重合（第一段重合）を行い、ラテックス（高分子量樹脂からなる樹脂粒子の分散液）を調製した。これを「ラテックス（１Ｈ）」とする。
【０１５９】
　（２）中間層の形成（第二段重合）；攪拌装置を取り付けたフラスコ内において、スチレン１０５．６質量部、ｎ−ブチルアクリレート３０．０質量部、メタクリル酸６．２質量部、ｎ−オクチル−３−メルカプトプロピオン酸エステル５．６質量部からなる単量体混合液に、結晶性物質として、上記式（１９）で表される化合物（以下、「例示化合物（１９）」と云う。）９８．０質量部を添加し、９０℃に加温し溶解させて単量体溶液を調製した。
【０１６０】
　一方、アニオン系界面活性剤（上記式（１０１））１．６質量部をイオン交換水２７００ｍｌに溶解させた界面活性剤溶液を９８℃に加熱し、この界面活性剤溶液に、核粒子の分散液である前記ラテックス（１Ｈ）を固形分換算で２８質量部添加した後、循環経路を有する機械式分散機「クレアミックス（ＣＬＥＡＲＭＩＸ）」（エム・テクニック（株）製）により、前記例示化合物（１９）の単量体溶液を８時間混合分散させ、乳化粒子（油滴）を含む分散液（乳化液）を調製した。
【０１６１】
　次いで、この分散液（乳化液）に、重合開始剤（ＫＰＳ）５．１質量部をイオン交換水２４０ｍｌに溶解させた開始剤溶液と、イオン交換水７５０ｍｌとを添加し、この系を９８℃にて１２時間にわたり加熱攪拌することにより重合（第二段重合）を行い、ラテックス（高分子量樹脂からなる樹脂粒子の表面が中間分子量樹脂により被覆された構造の複合樹脂粒子の分散液）を得た。これを「ラテックス（１ＨＭ）」とする。
【０１６２】
　前記ラテックス（１ＨＭ）を乾燥し、走査型電子顕微鏡で観察したところ、ラテックスに取り囲まれなかった例示化合物（１９）を主成分とする粒子（４００〜１０００ｎｍ）が観察された。
【０１６３】
　（３）外層の形成（第三段重合）：上記の様にして得られたラテックス（１ＨＭ）に、重合開始剤（ＫＰＳ）７．４質量部をイオン交換水２００ｍｌに溶解させた開始剤溶液を添加し、８０℃の温度条件下に、スチレン３００質量部、ｎ−ブチルアクリレート９５質量部、メタクリル酸１５．３質量部、ｎ−オクチル−３−メルカプトプロピオン酸エステル１０．４質量部からなる単量体混合液を１時間かけて滴下した。滴下終了後、２時間にわたり加熱攪拌することにより重合（第三段重合）を行った後、２８℃まで冷却しラテックス（高分子量樹脂からなる中心部と、中間分子量樹脂からなる中間層と、低分子量樹脂からなる外層とを有し、前記中間層に例示化合物（１９）が含有されている複合樹脂粒子の分散液）を得た。このラテックスを「ラテックス（１ＨＭＬ）」とする。
【０１６４】
　この「ラテックス（１ＨＭＬ）」を構成する複合樹脂粒子は、１３８，０００、８０，０００および１３，０００にピーク分子量を有するものであり、また、この複合樹脂粒子の質量平均粒径は１２２ｎｍであった。
【０１６５】
　アニオン系界面活性剤（１０１）５９．０質量部をイオン交換水１６００ｍｌに攪拌溶解し、この溶液を攪拌しながら、カーボンブラック「リーガル３３０」（キャボット社製）４２０．０質量部を徐々に添加し、次いで「クレアミックス」（エム・テクニック（株）製）を用いて分散処理することにより、着色剤粒子の分散液（以下「着色剤分散液１」とも云う。）を調製した。この着色剤分散液における着色剤粒子の粒子径を、電気泳動光散乱光度計「ＥＬＳ−８００」（大塚電子社製）を用いて測定したところ、重量平均粒径で８９ｎｍであった。
【０１６６】
　「ラテックス（１ＨＭＬ）」４２０．７質量部（固形分換算）と、イオン交換水９００質量部と、１６６質量部の「着色剤分散液１」とを、温度センサー、冷却管、窒素導入装置、攪拌装置を取り付けた反応容器（四つ口フラスコ）に入れ攪拌した。容器内の温度を３０℃に調整した後、この溶液に５モル／Ｌの水酸化ナトリウム水溶液を加えてｐＨを１０．０に調整した。
【０１６７】
　次いで、塩化マグネシウム・６水和物１２．１質量部をイオン交換水１０００ｍｌに溶解した水溶液を、攪拌下、３０℃にて１０分間かけて添加した。３分間放置した後に昇温を開始し、この系を６〜６０分間かけて９０℃まで昇温し、会合粒子の生成を行った。その状態で、「コールターカウンターＴＡ−II」にて会合粒子の粒径を測定し、個数平均粒径が４μｍになった時点で、塩化ナトリウム８０．４質量部をイオン交換水１０００ｍｌに溶解した水溶液を添加して粒子成長を停止させ、更に熟成処理として液温度９８℃にて２時間にわたり加熱攪拌することにより、粒子の融着及び結晶性物質の相分離を継続させた。
【０１６８】
　その後、３０℃まで冷却し、塩酸を添加してｐＨを４．０に調整し、攪拌を停止した。生成した会合粒子をバスケット型遠心分離機「ＭＡＲＫIII型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子１」を得た。この「トナー粒子１」１００質量部に表１に記載の「金属酸化物粒子１」１．０質量部と一次粒子径１２ｎｍの疎水性シリカ０．６質量部を添加し「ヘンシェルミキサー」で混合後、４５μｍの目開きのシーブを用いて粗大粒子を除去し「トナー１」を得た。
【０１６９】
　《トナー２の製造》
　（樹脂微粒子分散液の調製）
　スチレン３７０質量部、ｎ−ブチルアクリレート３０質量部、アクリル酸８質量部、ドデカンチオール２４質量部四臭化炭素４質量部を混合して溶解したものを、非イオン性界面活性剤６質量部及びアニオン性界面活性剤（ドデシル）１０質量部をイオン交換水５５０質量部に溶解したフラスコ中で乳化重合させ、１０分間ゆっくり混合しながら、これに過硫酸アンモニウム４質量部を溶解したイオン交換水５０質量部を投入した。窒素置換を行った後、前記フラスコ内を攪拌しながら内容物が７０℃になるまでオイルバスで加熱し、５時間そのまま乳化重合を継続した。その結果、１５０ｎｍであり、Ｔ質量部＝５８℃、重量平均分子量Ｍｗ＝１１５００の樹脂粒子が分散された樹脂微粒子分散液が得られた。この分散液の固形分濃度は４０質量％であった。
【０１７０】
　（離型剤分散液の調製）
　パラフィンワックス　　　　　　　　　　　　　　　　　　１００質量部
　　　（ＨＮＰ０１９０：日本精蝋（株）製、融点８５℃）
　カチオン性界面活性剤　　　　　　　　　　　　　　　　　　　５質量部
　　　（サニゾールＢ５０：花王（株）製）
　イオン交換水　　　　　　　　　　　　　　　　　　　　　２４０質量部
　以上の成分を、丸型ステンレス鋼製フラスコ中でホモジナイザー「ウルトラタラックスＴ５０」（ＩＫＡ社製）を用いて１０分間分散した後、圧力吐出型ホモジナイザーで分散処理し、平均粒径が５５０ｎｍである離型剤粒子が分散された「離型剤分散液２」を調製した。
（凝集粒子の調製）
　樹脂微粒子分散液　　　　　　　　　　　　　　　　　　　　　２３４部
　着色剤分散液１　　　　　　　　　　　　　　　　　　　　　　　４０部
　離型剤分散液２　　　　　　　　　　　　　　　　　　　　　　　４０部
　ポリ塩化アルミニウム　　　　　　　　　　　　　　　　　　　１．８部
　イオン交換水　　　　　　　　　　　　　　　　　　　　　　　６００部
　以上の成分を、丸型ステンレス鋼鉄フラスコ中でホモジナイザー「ウルトラタラックスＴ５０」（ＩＫＡ社製）を用いて混合し、分散した後、加熱用オイルバス中でフラスコ内を攪拌しながら５５℃まで加熱した。５５℃で３０分保持した後、Ｄ５０が４．８μｍの凝集粒子が生成していることを確認した。更に加用オイルバスの温度を上げて５６℃で２時間保持し、Ｄ５０は５．９μｍとなった。その後、この凝集体粒子を含む分散液に３２質量部の樹脂微粒子分散液を追加した後、加熱用オイルバスの温度を５５℃まで上げて３０分間保持した。この凝集体粒子を含む分散液、１Ｎ水酸化ナトリウムを追加して、系のｐＨを５．０に調整した後ステンレス製フラスコを密閉し、磁気シールを用いて攪拌を継続しながら９５℃まで加熱し、６時間保持し常温まで冷却した。その後、バスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子２」を得た。この「トナー粒子２」１００質量部に表１に記載の「金属酸化物粒子２」１．０質量部と一次粒子径１２ｎｍの疎水性シリカ０．６質量部を添加し「ヘンシェルミキサー」で混合後、４５μｍの目開きのシーブを用いて粗大粒子を除去し「トナー２」を得た。
【０１７１】
　《トナー３の製造》
　スチレン＝１６５質量部、ｎ−ブチルアクリレート＝３５質量部、カーボンブラック＝１０質量部、ジ−ｔ−ブチルサリチル酸金属化合物＝２質量部、スチレン−メタクリル酸共重合体＝８質量部、パラフィンワックス（ｍｐ＝７０℃）＝２０質量部を６０℃に加温し、ＴＫホモミキサー（特殊機化工業社製）にて１２０００ｒｐｍで均一に溶解、分散した、これに重合開始剤として２，２′−アゾビス（２，４−バレロニトリル）＝１０質量部を加えて溶解させ、重合性単量体組成物を調製した。
【０１７２】
　ついで、イオン交換水７１０質量部に０．１Ｍ燐酸ナトリウム水溶液４５０質量部を加え、ＴＫホモミキサーにて１３０００ｒｐｍで攪拌しながら１．０Ｍ塩化カルシウム６８質量部を徐々に加え、燐酸三カルシウムを分散させた懸濁液を調製した。この懸濁液に上記重合性単量体組成物を添加し、ＴＫホモミキサーにて１００００ｒｐｍで２０分間攪拌し、重合性単量体組成物を造粒した。
【０１７３】
　その後、市販の重合反応装置を使用し、７５〜９５℃にて５〜１５時間反応させた。塩酸により燐酸三カルシウムを溶解除去した。その後バスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子３」を得た。この「トナー粒子３」１００質量部に表１に記載の「金属酸化物粒子３」１．０質量部と一次粒子径１２ｎｍの疎水性シリカ０．６質量部を添加し「ヘンシェルミキサー」で混合後、４５μｍの目開きのシーブを用いて粗大粒子を除去し「トナー３」を得た。
【０１７４】
　《トナー４の製造》
　（トナー用分散液の調製）
　ポリビニルブチラール　　　　　　　　　　　　　　　　　　　８質量部
　　（ポリ酢酸ビニル単位：２質量％、ポリビニルアルコール単位：１９質量％、ポリビニルアセタール単位：７９質量％、平均重合度：６３０）
　２−メチル−２−ブタノール　　　　　　　　　　　　　　３００質量部
　スチレン　　　　　　　　　　　　　　　　　　　　　　　　８２質量部
　ｎ−ブチルアクリレート　　　　　　　　　　　　　　　　　１８質量部
　からなる混合物を十分に溶解し、これに
　カーボンブラック　　　　　　　　　　　　　　　　　　　　　７質量部
　ガラスビーズ（直径１ｍｍ）　　　　　　　　　　　　　　５００質量部
　を投入し、ペイントシェーカーで６時間撹拌した後、メッシュでガラスビーズを除去した。
【０１７５】
　機械的撹拌機、窒素バブリング用導入管をとりつけた重合容器を１５℃に保持しつつ、これに、得られた分散液３００質量部と、２，２’−アゾビスイソブチロニトリル３．６質量部を、徐々に投入して重合反応系を形成した。このときの重合反応系の顔料分散率ψは１．０１であった。また、重合反応系内の溶存酸素量は８．２ｍ質量部／リットルであった。
【０１７６】
　重合反応系を２０℃に保持しつつ、重合反応系内の溶存酸素量が０．２ｍ質量部／リットルになるまで液中に窒素をバブリングした。これを７５℃に加熱し、撹拌下１２時間重合した。重合中も窒素のバブリングを継続した。
【０１７７】
　反応終了後、撹拌しつつ２０℃まで冷却した。その後バスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子４」を得た。この「トナー粒子４」１００質量部に表１に記載の「金属酸化物粒子４」１．０質量部と一次粒子径１２ｎｍの疎水性シリカ０．６質量部を添加し「ヘンシェルミキサー」で混合後、４５μｍの目開きのシーブを用いて粗大粒子を除去し「トナー４」を得た。
【０１７８】
　《トナー５の製造》
　（顔料分散液の調製）
　ポリエステル樹脂　　　　　　　　　　　　　　　　　　　　　　５０部
　　　（Ｔ質量部；６０℃、軟化点；９８℃、重量平均分子量；１８０００）
　カーボンブラック　　　　　　　　　　　　　　　　　　　　　　５０部
　酢酸エチル　　　　　　　　　　　　　　　　　　　　　　　　１００部
　上記材料組成の分散液に、ガラスビーズを加えサンドミル分散機に装着した。
【０１７９】
　分散容器回りを冷却しながら、高速撹拌モードで３時間分散し酢酸エチルで希釈することにより着色剤濃度１５質量％濃度の「着色剤分散液５」を調製した。
【０１８０】
　（微粒子化ワックスの作製）
　パラフィンワックス：（融点：８５℃）　　　　　　　　　　　　１５部
　トルエン　　　　　　　　　　　　　　　　　　　　　　　　　　８５部
　上記材料を撹拌羽根を装着し、容器回りに熱媒を循環させる機能を持った分散機に投入した。毎分８３回転で撹拌しながら徐々に温度を上げてゆき、最後に１００℃に保ったまま３時間撹拌した。次に撹拌を続けながら毎分約２℃の割合で室温まで冷却し、微粒子化したワックスを析出させた。このワックス分散液を高圧乳化機「ＡＰＶＡＵＬＩＮ　ＨＯＭＯＧＥＮＩＺＥＲ　１５ＭＲ型」を用い、高圧をかけて再度分散を行った。同様にワックス粒度を測定したところ０．６９μｍであった。作製した微粒子化ワックスの分散液は、ワックスの質量濃度が１５質量％濃度になるように酢酸エチルで希釈した。
【０１８１】
　（油相の作製）
　ポリエステル樹脂　　　　　　　　　　　　　　　　　　　　　　８５部
　　（ガラス転移点；６０℃、軟化点；９８℃、重量平均分子量；１８０００）
　着色剤分散液２　　　　　　　　　　　　　　　　　　　　　　　５０部
　微粒子化ワックスの分散液：（ワックス濃度１５質量％）　　　　３３部
　酢酸エチル　　　　　　　　　　　　　　　　　　　　　　　　　３２部
　上記材料組成の油相をポリエステル樹脂が充分に溶解することを確認したのち調製した。上記油相を、ホモミキサー「エースホモジナイザー」（日本精機社製）に投入し、毎分１６０００回転で二分間撹拌し、均一な油相を調製した。
【０１８２】
　（水相の作製）
　炭酸カルシウム：（平均粒径０．０３μｍ）　　　　　　　　　　６０部
　純水　　　　　　　　　　　　　　　　　　　　　　　　　　　　４０部
　上記材料をボールミルで４日間撹拌して得られた炭酸カルシウム水溶液を水相とした。
【０１８３】
　レーザ回折／散乱粒度分布測定装置「ＬＡ−７００」（堀場製作所）を用いて炭酸カルシウムの平均粒度を測定すると約０．０８μｍであった。
【０１８４】
　カルボキシルメチルセルロース　　　　　　　　　　　　　　　　　２部
　　　（セロゲンＢＳＨ；第一工業製薬）
　純水　　　　　　　　　　　　　　　　　　　　　　　　　　　　９８部
　上記材料をボールミルで撹拌して得られたカルボキシルメチルセルロースを水相とした。
【０１８５】
　（球形粒子の調製）
　油相　　　　　　　　　　　　　　　　　　　　　　　　　　　　５５部
　水相（炭酸カルシウム水溶液）　　　　　　　　　　　　　　　　１５部
　水相（カルボキシルメチルセルロース水溶液）　　　　　　　　　３０部
　上記材料をコロイドミル（日本精機社製）に投入し、ギャップ間隔１．５ｍｍ、毎分９４００回転で４０分間乳化をおこなった。次に上記乳化物を、ロータリーエバポレータに投入し、室温下、４ｋＰａの減圧下で３時間脱溶媒を行った。その後１２Ｍ塩酸をｐＨ２になるまで加え、炭酸カルシウムをトナー粒子表面から除去した。その後、１０Ｎの水酸化ナトリウムをｐＨ１０になるまで加え、さらに超音波洗浄槽中で撹拌しながら一時間撹拌を継続した。
【０１８６】
　ついでバスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子５」を得た。この「トナー粒子５」１００質量部に表１に記載の「金属酸化物粒子５」１．０質量部と一次粒子径１２ｎｍの疎水性シリカ０．６質量部を添加し「ヘンシェルミキサー」で混合後、４５μｍの目開きのシーブを用いて粗大粒子を除去し「トナー５」を得た。
【０１８７】
　《トナー６の製造》
　（ポリエーテル樹脂（Ａ）の合成）
　攪拌装置、窒素導入管、温度計、原料等注入口を備えた高圧反応装置に、水酸化カリウム０．５部及び溶媒であるトルエン２００部を入れ、系内の圧力を１００ｋＰａ、温度を４０℃に保ち、攪拌しながらプロピレンオキシド１０．８部及びスチレンオキシド８９．２部からなる混合液を少量ずつ注入し、分子量変化の様子を末端基適定により追跡し、数平均分子量が７，０００になったところで反応を終了させた。このとき注入したモノマーの総量は、プロピレンオキシドが８．６４部で、スチレンオキシドが７１．４部であった。得られた高分子溶液から４ｋＰａの減圧下にトルエン及び未反応モノマーを留去させて「ポリエーテル樹脂（Ａ）」を得た。
【０１８８】
　「ポリエーテル樹脂（Ａ）」１８部と、ポリエステル系樹脂７２部と、カーボンブラック１０部とを、２軸連続混練機を用いて１８０℃に加熱された着色樹脂溶融体とし、キャビトロンＣＤ１０１０（ユ−ロテック社製回転型連続分散装置）に毎分１００質量部の速度で移送した。別途準備した水性媒体タンクには試薬アンモニア水をイオン交換水で希釈した０．３７質量％濃度の希アンモニア水を入れ、熱交換器で１５０℃に加熱しながら毎分０．１リットルの速度で、上記着色樹脂溶融体と同時にキャビトロンに移送し、回転子の回転速度が７５００ｒｐｍ、圧力が５０ｋＰａの運転条件で、着色樹脂球状微粒子が分散された温度１６０℃の分散液を得、さらに３０秒間で温度４０℃まで冷却した。その後、バスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水をかけて洗浄され、その後「フラッシュジェットドライヤー」（セイシン企業株式会社製）に移し、水分量が０．５質量％となるまで乾燥して「トナー粒子６」を得た。この「トナー粒子６」１００質量部に表１に記載の「金属酸化物粒子６」１．０質量部と一次粒子径１２ｎｍの疎水性シリカ０．６質量部を添加し「ヘンシェルミキサー」で混合後、４５μｍの目開きのシーブを用いて粗大粒子を除去し「トナー６」を得た。
【０１８９】
　《トナー７の製造》
　（ポリエステル樹脂Ｂの調製）
　テレフタル酸ジメチル７１５．０ｇと、５−スルホイソフタル酸ジメチルナトリウム９５．８ｇと、プロパンジオール５２６．０ｇと、ジエチレングリコール４８．０ｇと、ジプロピレングリコール２４７．１ｇと、水酸化ブチルスズ触媒１．５ｇとを重縮合反応器に入れた。混合物を１９０℃に加熱し、メタノール副生物を蒸留受け器に集めながら、ゆっくりと約２００〜２０２℃まで温度を上げた。次に、約４．５時間かけて圧力を大気圧から約１０６７Ｐａまで下げながら、温度を約２１０℃まで上げた。生成物を取り出し、ガラス転移温度が５３．８℃の「ポリエステル樹脂Ｂ」を調製した。
【０１９０】
　（ポリエステル樹脂分散液の調製）
　次に、上記「ポリエステル樹脂Ｂ」１６８ｇを１，２３２ｇの脱イオン水に加え、９８℃で２時間撹拌して、「ポリエステル樹脂分散液７」を調製した。
【０１９１】
　（会合工程）
　反応器に、１，４００ｇの「ポリエステル樹脂分散液７」と、１４．２２ｇのカーボンブラックとを加え分散した。次に、酢酸亜鉛を脱イオン水に溶解して、５質量％の酢酸亜鉛溶液を調製した。この溶液を、秤の上に置いた貯蔵器に入れ、０．０１〜９．９ｍｌ／分で酢酸亜鉛溶液を正確に供給可能なポンプに接続した。分散液の会合に必要な酢酸亜鉛の量は、分散液中の樹脂質量の１０％である。
【０１９２】
　分散液を５６℃に加熱した後、酢酸亜鉛溶液を９．９ｍｌ／分でポンプ供給し、会合を開始した。酢酸亜鉛の全量の６０質量％（５質量％溶液で２０５ｇ）を加えたら、ポンプの添加速度を１．１ｍｌ／分に下げ、酢酸亜鉛の量が分散液中の樹脂の１０質量％に等しく（５質量％溶液で３３５ｇ）なるまで添加を続け、８０℃で９時間攪拌した。
【０１９３】
　その後バスケット型遠心分離機「ＭＡＲＫIII  型式番号６０×４０」（松本機械株式会社製）で固液分離し、トナー粒子のケーキを形成した。該トナー粒子のケーキは前記バスケット型遠心分離機内で水洗浄され、その後「フラッシュジェットドライヤー」（セイシン企業株式会社製）に移し、水分量が０．５質量％となるまで乾燥して「トナー粒子７」を得た。この「トナー粒子７」１００質量部に表１に記載の「金属酸化物粒子７」１．０質量部と一次粒子径１２ｎｍの疎水性シリカ０．６質量部を添加し「ヘンシェルミキサー」で混合後、４５μｍの目開きのシーブを用いて粗大粒子を除去し「トナー７」を得た。
【０１９４】
　《比較用トナー１の製造》
　「トナー１」の製造で用いた「金属酸化物粒子１」の代わりに「比較用金属酸化物粒子１」（以下、比較用１とも云う）を使用した以外は同様にして「比較用トナー１」を得た。
【０１９５】
　《比較用トナー２の製造》
　「トナー１」の製造で用いた「金属酸化物粒子１」の代わりに「比較用金属酸化物粒子２」（以下、比較用２とも云う）を使用した以外は同様にして「比較用トナー２」を得た。
【０１９６】
　《比較用トナー３の製造》
　「トナー１」の製造で用いた「金属酸化物粒子１」の代わりに「比較用金属酸化物粒子３」（以下、比較用３とも云う）を使用した以外は同様にして「比較用トナー３」を得た。
【０１９７】
　得られたトナーの物性値を表３に示す。
【０１９８】
【表３】
2004110006.tif 000006
【０１９９】
　《現像剤の調製》
　上記で調製した「トナー１〜７」と「比較用トナー１〜３」の各々に、シリコーン樹脂を被覆した体積平均粒径６０μｍのフェライトキャリアをトナー濃度が６質量％になるよう混合し、「現像剤１〜７」、「比較用現像剤１〜３」を調製した。
【０２００】
　《評価》
　上記で作製した「トナー１〜７」、「比較用トナー１〜３」の各々について下記の評価を行った。なお、現像剤は各トナーに対応したものを使用した。
【０２０１】
　評価機としては、電子写真方式を採用した市販のカラープリンタ「Ｃ−１６１６」（富士ゼロックス株式会社製）を改造し、径２０ｍｍの感光体を装着して使用した。
【０２０２】
　なお、感光体のクリーニングブラシ、中間転写体の清掃機構は外して評価した。また、現像剤性能を明確に評価するため、４色すべての現像器に同一のトナーと現像剤をセットして評価を行った。
【０２０３】
　なお、かぶりおよび画像濃度の測定はマクベス反射濃度計「ＲＤ−９１８」（マクベス株式会社製）を用いて行った。
【０２０４】
　〈カブリ〉
　カブリは、１０万枚プリント後、ベタ白画像プリントのベタ白画像濃度で判定した。印字されていないプリント用紙（白紙）の濃度を２０カ所、絶対画像濃度で測定し、その平均値を白紙濃度とする。次に、画像形成がなされた評価用紙の白地部分を同様に２０カ所、絶対画像濃度で測定し、その平均濃度から前記白紙濃度を引いた値をベタ白画像濃度として評価した。
【０２０５】
　（評価基準）
　◎：ベタ白画像濃度が０．００５以下は、良好
　○：ベタ白画像濃度が０．００６〜０．００８は、実用上問題ないレベル
　×：ベタ白画像濃度が０．００９より大は、実用上問題となるレベル。
【０２０６】
　〈キズによる黒点〉
　１０万枚プリント後の画像で、加熱ロール表面のキズに起因する長径０．４ｍｍ以上の黒点が、Ａ４版の白ベタ画像当たり何個あるかで評価した。なお、黒点の長径はビデオプリンター付き顕微鏡で確認した。
【０２０７】
　（評価基準）
　◎：０．４ｍｍ以上の黒点が３個／Ａ４版以下は、実用上問題無く良好
　○：０．４ｍｍ以上の黒点が４個〜１２個／Ａ４版は、実用上問題ないレベル
　×：０．４ｍｍ以上の黒点が１３個／Ａ４版以上は、実用上問題となるレベル。
【０２０８】
　〈ホワイトスポット〉
　１０万枚プリント後の画像で、ベタ黒画像を形成したとき、感光体表面のキズに起因する長径０．４ｍｍ以上の白点（ホワイトスポット）が、Ａ４版の黒ベタ画像当たり何個あるかで評価した。なお、白点の長径はビデオプリンター付き顕微鏡で確認した。
【０２０９】
　（評価基準）
　◎：０．４ｍｍ以上の白点が３個／Ａ４版以下は、実用上問題無く良好
　○：０．４ｍｍ以上の白点が４個〜１２個／Ａ４版は、実用上問題ないレベル
　×：０．４ｍｍ以上の白点が１３個／Ａ４版以上は、実用上問題となるレベル。
【０２１０】
　〈ハーフトーンの白すじ〉
　ベタ黒画像を形成したとき、帯電器の帯電ワイヤーに飛散したトナー粒子あるいは外添剤が付着により発止した放電不良に起因する幅０．４ｍｍ以上のハーフトーンの白すじが、Ａ４版の黒ベタ画像当たり何本あるかで評価した。なお、白点の幅はビデオプリンター付き顕微鏡で確認した。
【０２１１】
　（評価基準）
　◎：幅１ｍｍ以上の幅のハーフトーンの白すじが３個／Ａ４版以下は、実用上問題無く良好
　○：幅１ｍｍ以上の白点が４個〜１２個／Ａ４版は、実用上問題ないレベル
　×：幅１ｍｍ以上の白点が１３個／Ａ４版以上は、実用上問題となるレベル。
【０２１２】
　〈低温低湿での転写はじき〉
　ランクゼロックス社の２００ｇ紙を低温低湿（１０℃，２０％ＲＨ）で連続３２枚プリントした。相対濃度０．２〜０．３となるハーフトーンを印字し、画像後端部に感光体と転写材が分離するおりに発生する剥離放電による転写はじきの発生を目視で確認した。
【０２１３】
　（評価基準）
　◎：放電による転写はじきが一枚もない（優良）
　○：凝視しなければ検知できないほどの転写はじきが１〜２枚ある（良好）
　×：明瞭な転写はじきが３枚以上発生した（不良）。
【０２１４】
　〈帯電性の劣化〉
　常温常湿（２０℃、５５％ＲＨ）の環境で、画像出し開始時（初期）及び１０万枚プリント終了時における現像剤中のトナーの帯電量をブローオフ法で測定し、開始時帯電量と終了時帯電量を比較し、帯電性の劣化を評価した。帯電量の測定は、ブローオフ帯電量測定装置「ＴＢ−２００」（東芝ケミカル株式会社製）を用いた。
【０２１５】
　（評価基準）
　◎：開始時と１０万プリント終了時の帯電量変化が２．０μＣ／ｇ未満であり、優良
　○：開始時と１０万プリント終了時の帯電量変化が２．０〜５．０μＣ／ｇであり、良好
　×：開始時と１０万プリント終了時の帯電量変化が６．０μＣ／ｇより大きく、帯電量の変化大きく不良。
【０２１６】
　〈低温低湿での帯電量上昇〉
　低温低湿（１０℃，２０％ＲＨ）で５万プリントを行い、開始時と５万枚プリント終了後の帯電量と画像濃度を測定した。帯電量は４つの現像器内の現像剤をサンプリングし、ブローオフ帯電量測定装置「ＴＢ−２００」（東芝ケミカル株式会社製）で測定した。
【０２１７】
　（評価基準）
　◎：開始時と５万プリント終了後で帯電量上昇が３．０μＣ／ｇ未満であり、且つ画像濃度の低下が０．０１未満である（優良）
　○：開始時と５万プリント終了後で帯電量上昇が３．０〜６．０μＣ／ｇであり、且つ画像濃度の低下が０．０４未満である（良好）
　×：初期と５万プリント終了後で帯電量上昇が６．０μＣ／ｇより大きく、且つ画像濃度の低下が０．０４以上である（不良）。
【０２１８】
　〈現像剤寿命〉
　メーカー仕様３万プリントのカートリッジを用い、現像剤は３万プリントごとにテスト済みカートリッジの現像剤を新品のカートリッジに次々と入れ替えて、現像剤の耐久テストを継続し、画質を目視で判断し使用の可否を判断した。
【０２１９】
　（評価基準）
　◎：延べ６０万プリント以上までプリント画質が劣化せず、寿命は非常に長く良好
　○：延べ３０〜６０万プリントでプリント画質が劣化したが、寿命は長く良好
　△：延べ６〜２９万プリントでプリント画質が劣化し、寿命はやや短い
　×：延べ３〜５万プリントでプリントの画質が劣化し、寿命は短く問題。
【０２２０】
　〈保存安定性〉
　各トナー１ｇをガラス製のサンプル管に入れ、５０℃、９０％ＲＨの恒温槽に４８時間放置した。その後、２８メッシュの試験篩にかけメッシュ上に残ったトナー顆粒を秤量し、顆粒発生率をもって保存性を評価した。
【０２２１】
　（評価基準）
　◎：顆粒発生が１０％未満で保存安定性非常に優良
　○：顆粒発生が１０％以上３０％未満で保存安定性良好
　×：顆粒発生が３０％以上で保存安定性は実用上問題。
【０２２２】
　〈外添剤離脱〉
　市販の電界効果型走査型電子顕微鏡にて、１０万枚プリント後のキャリア表面を４万倍で観察し、キャリア表面の外添剤付着状態から評価した。
【０２２３】
　（評価基準）
　◎：トナーから離脱した外添剤がほとんど付着していない
　○：トナーから離脱した外添剤が１μｍ四方のエリアに２〜１０個存在するが、帯電阻害は発生せず、実用上問題ない
　×：トナーから離脱した外添剤が１μｍ四方のエリアに３０個以上存在し、帯電量が初期に比較し１０μＣ／ｇ質量部以上低下し、トナー飛散、かぶりが発生した。
【０２２４】
　〈クリーナーレスプロセスへの適合性〉
　メーカー仕様３万プリントの間で下記のようなランク評価を行った。
【０２２５】
　（評価基準）
　◎：帯電ローラーのトナー汚染、転写ローラーのトナー汚染による白スジが全くない、また、直前に印字した細線等が次の画像に現れることが皆無（優良）
　○：帯電ローラーのトナー汚染、転写ローラーのトナー汚染による白スジが検知できなかった。直前に印字した細線等が次の画像に現れることが稀にあったが、凝視しなければ検知できず実用上問題ない（良好）
　×：帯電ローラーのトナー汚染、転写ローラーのトナー汚染による白スジが発生した。また、直前に印字した細線等が次の画像に明瞭に検知された（不良）。
【０２２６】
　評価結果を表４に示す。
【０２２７】
【表４】
2004110006.tif 000007
【０２２８】
　表４から明らかなように本発明の「トナー１〜７」は繰り返しプリントを行ってもカブリが発生せず、黒点、ホワイトスポットおよびハーフトーンの白すじのない良好な画像を形成することができ、帯電量が安定で、低温低湿での帯電量上昇が無く、現像剤の寿命が長く、保存性が良好で、外添剤の離脱が無く優れた特性を有する。また、高転写性でクリーナーレスプロセスへの高い適合性を有すことからプリンターの小型化が可能となる。
【図面の簡単な説明】
【０２２９】
【図１】ドメイン・マトリクス構造を有する金属酸化物粒子の断面図である。
【図２】金属酸化物粒子を製造する製造装置の一例を示すフロー図である。
【図３】角がないトナー粒子の一例を示す図である。
【図４】本発明に係るトナーを用いる画像形成方法の一例を示す画像形成装置の断面構成図である。
【符号の説明】
【０２３０】
　１　金属酸化物粒子
　２　連続相の領域であるマトリクス
　３　ドメイン
【図１】
2004110006.tif 000008
【図２】
2004110006.tif 000009
【図３】
2004110006.tif 000010
【図４】
2004110006.tif 000011